(57)【要約】      （修正有）【課題】靭性良好な柱とダイアフラム接合構造を形成できる冷間加工成形鋼管用の鋼板の提供。【解決手段】質量％で、Ｃ：０．０５〜０．１８％、Ｓｉ：０．００１〜０．５５％、Ｍｎ：０．８〜１．６％、Ｐ：０．０２０％以下、Ｓ：０．００５％以下、Ａｌ：０．００１〜０．０６０％、Ｔｉ：０．００５〜０．０３５％、Ｎ：０．００１５〜０．００６％０．００５を含有し残部Ｆｅ及び不純物からなり、Ｏ含有量を０．００５０％以下に規定、a式で定義されるfHAZが０．４６％以下、炭素当量Ceqが０．３０〜０．４５％、溶接割れ感受性組成Pcmが０．１０〜０．２９％、鋼板表面から２ｍｍの領域の清浄度が０．００５〜０．１％で降伏強度が３２５〜５４０ＭＰａ、引張強度が４９０〜６８０ＭＰａかつ降伏強度／引張強度の比が０．８０以下である肉厚１６〜１００ｍｍの冷間加工成形鋼管用鋼板。fHAZ＝Ｃ＋Ｍｎ/8＋6Ｐ＋6Ｓ＋12Ｎ−4Ｔｉ：a【選択図】図５
2008007843.tif 000002
【特許請求の範囲】
【請求項１】
質量％で、Ｃ：０．０５〜０．１８％、Ｓｉ：０．００１〜０．５５％、Ｍｎ：０．８〜１．６％、Ｐ：０．０２０％以下、Ｓ：０．００５％以下、Ａｌ：０．００１〜０．０６０％、Ｔｉ：０．００５〜０．０３５％、Ｎ：０．００１５〜０．００６％及びＯ（酸素）：０．００５０％以下を含有し、残部Ｆｅ及び不純物からなり、下記の(a)式で定義されるfHAZが０．４６％以下、下記の(b1)式で定義されるCeqが０．３０〜０．４５％、下記の(c1)式で定義されるPcmが０．１０〜０．２９％、鋼板表面から板厚方向に２ｍｍの深さまでの領域における下記の(d)式で定義される清浄度が０．００５〜０．１％であって、降伏強度が３２５〜５４０ＭＰａ、引張強度が４９０〜６８０ＭＰａかつ降伏強度／引張強度の比が０．８０以下であることを特徴とする肉厚１６〜１００ｍｍの冷間加工成形鋼管用鋼板。
fHAZ＝Ｃ＋Ｍｎ/8＋6Ｐ＋6Ｓ＋12Ｎ−4Ｔｉ・・・・・・(a)
Ceq＝Ｃ＋Ｓｉ/24＋Ｍｎ/6・・・・・・・・・・・・・・(b1)
Pcm＝Ｃ＋Ｓｉ/30＋Ｍｎ/20・・・・・・・・・・・・・(c1)
(Ａ系介在物の清浄度)×１＋(Ｂ系介在物の清浄度)×３
＋(Ｃ系介在物の清浄度)×1.5  ・・・(d)
ただし、式中の各元素記号は各元素の鋼中における含有量（質量％）を表す。また、Ａ系介在物、Ｂ系介在物およびＣ系介在物は、JIS G0555に定義されるものであり、それぞれの清浄度はJIS G0555の附属書１に定められる評価法によって求める。
【請求項２】
質量％で、さらにＣｕ：０．６％以下、Ｎｉ：１．０％以下、Ｃｒ：０．５％以下、Ｍｏ：０．５％以下、Ｖ：０．０６％以下のうちの１種または２種以上を含有することを特徴とする請求項１に記載の冷間加工成形鋼管用鋼板。
ただし、Ceq及びPcmは、それぞれ、下記(b2)式及び(c2)式で定義される。
Ceq＝Ｃ＋Ｓｉ/24＋Ｍｎ/6＋Ｎｉ/40＋Ｃｒ/5＋Ｍｏ/4＋Ｖ/14・・・(b2)
Pcm＝Ｃ＋Ｓｉ/30＋(Ｍｎ＋Ｃｕ＋Ｃｒ)/20＋Ｎｉ/60＋Ｍｏ/15＋Ｖ/10・・・・(c2)
なお、式中の各元素記号は各元素の鋼中における含有量（質量％）を表す。
【請求項３】
質量％で、さらにＢ：０．００３０％以下を含有することを特徴とする請求項１に記載の冷間加工成形鋼管用鋼板。
ただし、Pcmは下記(c3)式で定義される。
Pcm＝Ｃ＋Ｓｉ/30＋Ｍｎ/20＋5Ｂ・・・・・・・・・・・・・(c3)
なお、式中の各元素記号は各元素の鋼中における含有量（質量％）を表す。
【請求項４】
質量％で、さらにＢ：０．００３０％以下を含有することを特徴とする請求項２に記載の冷間加工成形鋼管用鋼板。
ただし、Pcmは(c4)式で定義される。
Pcm＝Ｃ＋Ｓｉ/30＋(Ｍｎ＋Ｃｕ＋Ｃｒ)/20＋Ｎｉ/60＋Ｍｏ/15＋Ｖ/10＋5Ｂ・・・・(c4)
なお、式中の各元素記号は各元素の鋼中における含有量（質量％）を表す。
【請求項５】
質量％で、さらにＮｂ：０．０６％以下を含有することを特徴とする請求項１から４までのいずれか１項に記載の冷間加工成形鋼管用鋼板。
【請求項６】
質量％で、さらにＲＥＭ：０．００５０％以下、Ｃａ：０．００５０％、Ｍｇ：０．００５０％以下のうちの１種または２種以上を含有することを特徴とする請求項１から５までのいずれか１項に記載の冷間加工成形鋼管用鋼板。
【発明の詳細な説明】
【技術分野】
【０００１】
本発明は、冷間加工を行って鋼管を成形するに適した、溶接性及び冷間加工部の塑性変形能力に優れた鋼板に関する。ここで、鋼管の形状は角形でも円形でもよい。
【背景技術】
【０００２】
近年、構造設計に際して、従来の想定範囲を超える地震荷重を考慮する必要性が生じてきた。例えば、阪神大震災では、想定外の大きな地震力が入力された結果、鉄骨造の建物において大きな塑性変形や脆性的な破断現象が生じたことが分かっている。したがって、冷間加工成形鋼管においても、その冷間加工部や溶接部には、従来以上の大きな塑性変形能力と脆性的破断を防止するための衝撃吸収エネルギー特性が要求されるようになってきている。
【０００３】
このような状況において、これまでに改善技術が種々に提案されている。
【０００４】
例えば、特許文献１では、化粧盛溶接を行うことで、溶接熱影響部の靭性を改善し０℃で７０J以上の角形鋼管よりなる接合構造を形成することが提案されている。しかし、化粧盛溶接はそれ自体溶接のコストアップにつながるし、溶接の品質を確保する上で化粧盛溶接が適切な位置になされているか否かの確認が困難であった。
【０００５】
また、特許文献２は、高パス間溶接性に優れた鋼材の発明を開示しているが、この鋼そのものは冷間加工角形鋼管に適したものではない。
【０００６】
【特許文献１】特許第３７１１４９５号明細書
【特許文献２】特開２００４−９１８６３号公報
【発明の開示】
【発明が解決しようとする課題】
【０００７】
本発明が解決しようとする課題は、この鋼材を改良して冷間角形鋼管用に適したものとし、化粧盛溶接を行わなくとも靭性良好な柱とダイアフラム接合構造を形成できる鋼管に適した鋼板を提供することである。具体的には、次の(i)〜(iii)の３点を兼ね備えた鋼板を提供することである。
(i) 冷間成形部が、繰り返し加えられる地震荷重に対して良好な塑性変形能力を有すること、
(ii) 冷間加工、特に冷間角形成形加工においても、割れを生じず良好な成形性を有すること、
(iii) 柱梁接合の溶接熱影響部に対して化粧盛溶接を行うことなく、７０J以上の良好な衝撃吸収エネルギー特性を有すること。
【課題を解決するための手段】
【０００８】
本発明者らは、鋼板の冷間加工特性に加えて、「冷間加工部の繰り返し加えられる地震荷重に対する塑性変形能力」を鋭意研究した。
【０００９】
鋼管の地震時の塑性変形能力は、繰り返し積載試験を施すことによって測定することができる。
【００１０】
図１は、鋼管の塑性変形能力測定のための繰り返し載荷の模式図であり、(a)は正面図、(b)は側面図を示す。そして、図２は繰り返し載荷の結果、亀裂が発生し、破断した断面の写真である。
【００１１】
繰り返し載荷試験は、鋼管中央のダイアフラム（図１(a)の黒矢印で示す。）に繰り返し載荷し、中央変位を徐々に大きくしつつ、部材角θとモーメントＭの載荷履歴を測定することによってなされる。変位を大きくすると、最終的には溶接止端部の鋼管外表面から亀裂が発生し、破断する（図２参照）。
【００１２】
図３は、亀裂が発生するまでに描かれる履歴ループを示す。各ループにおける残留変形成分の累積値を全塑性モーメントＭpに対応する弾性部材角θpで除した値が累積塑性変形倍率ηである。すなわち、図３で示す、μ１、μ２、・・・の累積値（＝Σμｉ）が累積塑性変形倍率ηとなる。
【００１３】
発明者らは、次いで、累積塑性変形倍率ηは絞り値Raと相関関係を有していることを見出した。すなわち、鋼管とダイアフラムの接合部を模した継手引張試験では、鋼管の繰り返し荷重試験と同様、溶接部近傍の鋼板表面から亀裂が発生し、破断に至る。その破断形態が類似していることから、繰り返し荷重試験と継手引張試験には相関関係について調査したところ、両者には線形的な関係があることが判明した。
【００１４】
図４は、成分の異なる鋼板について累積塑性変形倍率ηと絞り値Raの関係を示した図である。ここから、両者には線形的な関係があることが分かる。
【００１５】
一方、絞り値Raについて鋼板中に存在する介在物の頻度（清浄度）との相関に着目して検討した。その結果、鋼板断面全体の清浄度よりもむしろ、鋼板表面から板厚方向に２ｍｍの深さまでの領域における鋼の清浄度が大きく影響していることを見出した。すなわち、介在物分析を鋼板表面から板厚方向に２ｍｍの深さまでの領域に限定して鋼板毎に清浄度を求め、絞り値Raとの相関を調べたところ、強い相関のあることが認められた。
【００１６】
図５は、後述する実施例について、鋼板表面から板厚方向に２ｍｍの深さまでの領域の鋼の清浄度（(d)式によって計算された値であり、数値の小さい方が清浄であることを示す。）と絞り値Raとの関係を示した図である。図５から、２ｍｍの深さまでの領域での清浄度の数値が小さいと絞り値Raも向上することが分かり、そして、図４との相関関係より、この領域の清浄度の数値が小さいと累積塑性変形倍率ηも向上する結果が得られることが分かる。また、図５から、清浄度の数値が０．１％において、絞り値Raに変曲点があることが分かる。
【００１７】
そして、この２ｍｍの深さまでの領域における清浄度は、鋼の組成と連続鋳造時のフラックスの巻き込みの有無に依存することが分かった。また、鋼中のＮ成分は、鋼の冷間加工部に歪み時効脆化を引き起こし、塑性変形能を低下させるので、適正にコントロールしなければならないことが分かった。
【００１８】
また、「冷間加工、特に冷間角形成形においても、割れを生じず良好な成形性を有すること」についても、鋼板表面近傍の介在物清浄度を改善することが大きな効果を有し、鋼板表面から板厚方向に２ｍｍの深さまでの領域における清浄度を０．００５〜０．１％とすることで、冷間角形成形が改善されることを知得した。
【００１９】
さらに、「柱梁接合の溶接熱影響部に対して化粧盛溶接を行うことなく、７０J以上の良好な衝撃吸収エネルギー特性を有すること」について、柱梁接合の溶接熱影響部に対して化粧盛溶接を行うと、化粧盛溶接によって溶接熱影響部の結晶粒が細粒化されるので衝撃吸収エネルギー特性が向上するが、化粧盛溶接は溶接施工上不要なパスを追加するものであるから、コストアップ要因となる。化粧盛溶接なしで溶接熱影響部に対して良好な衝撃吸収エネルギー特性を確保するためには、鋼の溶接性を確保しつつ鋼板の強度および鋼管に冷間加工された後のYR特性などを適切に保つように、鋭意開発の結果適正成分範囲を確定した。
【００２０】
本発明は、上記の諸知見を基礎として完成されたものであって、その要旨は、下記(1)〜(6)の冷間加工成形鋼管用鋼板にある。
【００２１】
(1) 質量％で、Ｃ：０．０５〜０．１８％、Ｓｉ：０．００１〜０．５５％、Ｍｎ：０．８〜１．６％、Ｐ：０．０２０％以下、Ｓ：０．００５％以下、Ａｌ：０．００１〜０．０６０％、Ｔｉ：０．００５〜０．０３５％、Ｎ：０．００１５〜０．００６％及びＯ（酸素）：０．００５０％以下を含有し、残部Ｆｅ及び不純物からなり、下記の(a)式で定義されるfHAZが０．４６％以下、下記の(b1)式で定義されるCeqが０．３０〜０．４５％、下記の(c1)式で定義されるPcmが０．１０〜０．２９％、鋼板表面から板厚方向に２ｍｍの深さまでの領域における下記の(d)式で定義される清浄度が０．００５〜０．１％であって、降伏強度が３２５〜５４０ＭＰａ、引張強度が４９０〜６８０ＭＰａかつ降伏強度／引張強度の比が０．８０以下であることを特徴とする肉厚１６〜５０ｍｍの冷間加工成形鋼管用鋼板。
fHAZ＝Ｃ＋Ｍｎ/8＋6Ｐ＋6Ｓ＋12Ｎ−4Ｔｉ・・・・・・(a)
Ceq＝Ｃ＋Ｓｉ/24＋Ｍｎ/6・・・・・・・・・・・・・・(b1)
Pcm＝Ｃ＋Ｓｉ/30＋Ｍｎ/20・・・・・・・・・・・・・(c1)
(Ａ系介在物の清浄度)×１＋(Ｂ系介在物の清浄度)×３
＋(Ｃ系介在物の清浄度)×1.5・・・(d)
ただし、式中の各元素記号は各元素の鋼中における含有量（質量％）を表す。また、Ａ系介在物、Ｂ系介在物およびＣ系介在物は、JIS G0555に定義されるものであり、それぞれの清浄度はJIS G0555の附属書１に定められる評価法によって求める。
【００２２】
(2) 質量％で、さらにＣｕ：０．６％以下、Ｎｉ：１．０％以下、Ｃｒ：０．５％以下、Ｍｏ：０．５％以下、Ｖ：０．０６％以下のうちの１種または２種以上を含有することを特徴とする、上記(1)の冷間加工成形鋼管用鋼板。
ただし、Ceq及びPcmは、それぞれ、下記(b2)式及び(c2)式で定義される。
Ceq＝Ｃ＋Ｓｉ/24＋Ｍｎ/6＋Ｎｉ/40＋Ｃｒ/5＋Ｍｏ/4＋Ｖ/14・・・(b2)
Pcm＝Ｃ＋Ｓｉ/30＋(Ｍｎ＋Ｃｕ＋Ｃｒ)/20＋Ｎｉ/60＋Ｍｏ/15＋Ｖ/10・・・・(c2)
なお、式中の各元素記号は各元素の鋼中における含有量（質量％）を表す。
【００２３】
(3) 質量％で、さらにＢ：０．００３０％以下を含有することを特徴とする、上記(1)の冷間加工成形鋼管用鋼板。
ただし、Pcmは下記(c3)式で定義される。
Pcm＝Ｃ＋Ｓｉ/30＋Ｍｎ/20＋5Ｂ・・・・・・・・・・・・・(c3)
なお、式中の各元素記号は各元素の鋼中における含有量（質量％）を表す。
【００２４】
(4) 質量％で、さらにＢ：０．００３０％以下を含有することを特徴とする、上記(2)の冷間加工成形鋼管用鋼板。
ただし、Pcmは(c4)式で定義される。
Pcm＝Ｃ＋Ｓｉ/30＋(Ｍｎ＋Ｃｕ＋Ｃｒ)/20＋Ｎｉ/60＋Ｍｏ/15＋Ｖ/10＋5Ｂ・・・・(c4)
なお、式中の各元素記号は各元素の鋼中における含有量（質量％）を表す。
【００２５】
(5) 質量％で、さらにＮｂ：０．０６％以下を含有することを特徴とする、上記(1)〜(4)のいずれかの冷間加工成形鋼管用鋼板。
【００２６】
(6) 質量％で、さらにＲＥＭ：０．００５０％以下、Ｃａ：０．００５０％以下、Ｍｇ：０．００５０％以下のうちの１種または２種以上を含有することを特徴とする、上記(1)〜(5)のいずれかの冷間加工成形鋼管用鋼板。
【発明の効果】
【００２７】
本発明の鋼板は、冷間加工成形鋼管用に適した厚鋼板である。この鋼板は、建設構造物の鋼管素材として用いた場合、これらの構造物の安全性を高めるのに極めて有用である。
【発明を実施するための最良の形態】
【００２８】
本発明者らは、まず、冷間成形された鋼管の塑性変形能力試験の際の亀裂の発生及び伝播の状況をミクロ的視野およびマクロ的視野の両面から、詳細に観察した。その結果、以下の点を確認した。
【００２９】
(1)繰り返し荷重により亀裂は、溶接余盛り止端から発生する。
【００３０】
(2)亀裂が発生した後、繰り返し荷重により亀裂は進展し、鋼管は破断する。
【００３１】
このように亀裂の発生起点が溶接余盛り止端であるため、従来は、溶接余盛り止端での局所的な材料特性が鋼管の塑性変形能力を律しているように考えられていた。しかしながら、詳細に考察を進めた結果、余盛り止端という切欠き先端の局部的な材料部分だけで鋼管の塑性変形能力が決まっているのではなく、溶接余盛り止端近傍すなわち鋼板表面近傍に存在する介在物が亀裂発生を助長し鋼管の塑性変形能力が律されていることが判明した。
【００３２】
つまり、溶接余盛り止端での応力集中が影響を及ぼす領域、具体的には鋼板表面から２ｍｍの深さまでの領域における材料の清浄度（介在物の存在形態）が溶接継手の鋼管の塑性変形能力を律していることが明らかになった。
【００３３】
以下、本発明の要件をさらに詳しく説明する。
【００３４】
本発明者らは溶接部の鋼管の塑性変形能力を高めるべく研究開発を進め、溶接部の止端部近傍、つまり鋼板表面下２ｍｍの深さまでの領域に存在する非金属介在物が溶接止端部の応力集中による高応力の影響を受け亀裂発生を助長することを見出した。
【００３５】
亀裂発生を律する局所的応力は、溶接余盛り止端によるマクロ的な応力集中と、介在物の輪郭形状に起因するミクロ的な応力集中の積によって決定される。
【００３６】
ここで、溶接余盛り止端によるマクロ的な応力集中は、通常、応力集中係数を３程度として見積もることができる。このマクロ的な応力は、鋼板自体の特性に依存するものではなく、むしろ溶接余盛の形状自体に依存する。このため、溶接施工の工夫により最大応力の低減を図らざるを得ない。
【００３７】
一方、介在物の輪郭形状に起因するミクロ的な応力集中は、鋼板自体の介在物特性に依存する。すなわち、この応力集中は、溶接止端部の高応力域の中に存在する介在物とマトリックス（matrix）の界面での応力集中によって発生する。
【００３８】
そこで本発明者らは、鋼板中に存在する介在物の輪郭形状に起因するミクロ的な応力集中の係数について検討し、鋼板表面から２ｍｍの深さまでの領域に存在する非金属介在物と溶接継手の塑性変形能力について多重回帰分析などを行った結果、下記のような多項式と、この式で定義される清浄度（重み付清浄度）の適正範囲とを見出した。
【００３９】
(Ａ系介在物の清浄度)×１＋(Ｂ系介在物の清浄度)×３
＋(Ｃ系介在物の清浄度)×1.5  ・・・(d)
ここで、上記の多項式の係数について考察する。亀裂は、前述のように、鋼板表面にほぼ垂直に入っていくのが一般的である。この場合の主応力方向を考え、その主応力により介在物に起因する応力集中を考える。
【００４０】
介在物の輪郭形状に起因する応力集中係数は、Ａ系介在物、即ち、圧延方向に直線状に延ばされた介在物の場合は、継手の主応力負荷方向と介在物の延ばされた方向が平行であるため、その応力集中係数はほぼ１となると解される。Ａ系介在物は主として硫化物系介在物である。
【００４１】
Ｂ系介在物、即ち、圧延方向に点列状に存在する介在物の場合、隣接する介在物間の界面の応力集中が大きくなるため応力集中係数はほぼ３になると解される。Ｂ系介在物は主としてＡｌ２Ｏ３系介在物である。
【００４２】
Ｃ系介在物、即ち、ランダムに分散し点在する介在物の場合、球状の介在物が多い。一方、球状ではなく角部を有する介在物も考えられるが、介在物の向きと負荷方向との関係で角部での応力状態は変化する。介在物の向きはランダムであり、平均的には応力集中係数は１．５になると解される。Ｃ系介在物は主としてＣａＯ、ＣａＳである。
【００４３】
このようにJISの評価法により介在物の輪郭形状パターンと清浄度が提示されたならば、前述のミクロ的な応力集中係数を重みとして使用することにより、前記の多項式、即ち、(a)式によって溶接継手部の繰り返し荷重による損傷の程度を評価できる。
【００４４】
前記の多項式で得られた値が０．１％を超えると、ミクロ的な応力集中が大きくなって溶接部の塑性変形能力が極めて低くなる。３０以上の絞り値Raを確保するのが好ましいが、前記の多項式で得られた値が０．１％を超えるとその確保は困難になる。
一方、その多項式で得られる値が０．００５％を下回ると、溶接施工時の高温環境下で結晶粒成長が介在物で阻害されることなく非常に大きな粒に成長し、結果として溶接部の衝撃特性が著しく劣化してしまう。
【００４５】
次に本発明鋼の化学組成について述べる。本発明鋼板の成分の作用効果および含有量の限定理由は下記のとおりである。ここで成分含有量を表す％は、特に断らない限り質量％を意味する。
【００４６】
Ｃ：０．０５〜０．１８％
Ｃは、構造部材の強度確保に有効な元素である。その含有量が０．０５％未満では強度向上の効果を得がたい。一方、Ｃの含有量が０．１８％を超えると鋼板の焼入れ性が高まり溶接熱影響部の硬度が高くなり、鋼管の塑性変形能力に悪影響を及ぼす。したがって、Ｃの含有量を０．０５〜０．１８％とした。なお、強度確保と溶接性の両立を考慮すると、Ｃ含有量は０．０７〜０．１６％とすることが望ましい。
【００４７】
Ｓｉ：０．００１〜０．５５％
Ｓｉは脱酸作用を有する。含有量が０．００１％未満では脱酸作用が不十分である。しかし、その含有量が０．５５％を超えると靭性が劣化する。したがって、Ｓｉの含有量を０．００１〜０．５５％とした。なおＳｉの含有量は０．０１〜０．４５％とするのがさらに望ましい。
【００４８】
Ｍｎ：０．８〜１．６％
Ｍｎは強度の確保に有効な元素である。しかし、その含有量が０．８％未満ではその効果が十分ではない。一方、Ｍｎの含有量が１．６％を超えると靭性が劣化する。したがって、Ｍｎの含有量を：０．８〜１．６％とした。なお、Ｍｎの含有量のさらに望ましい範囲は：１．０〜１．５％である。
【００４９】
Ｐ：０．０２０％以下
Ｐは、鋼中へ不可避的に混入されてしまう不純物元素である。破壊靱性面からは少ないほど望ましいが、経済性を考慮して許容上限を０．０２０％とした。好ましくは、０．０１２％以下である。
【００５０】
Ｓ：０．００５％以下
Ｓも鋼中に不可避的に混入される不純物である。Ｓは偏析率が高く、かつ低融点物質を形成して凝固割れの原因となるため、極力少ない方がよい。さらに、Ｃａとともに鋼板表面から板厚方向に深さ２ｍｍまでの領域における介在物の清浄度に極めて強く影響するため、０．００５％以下でなければならない。なお、Ｓの含有量は０．００３％以下であることがさらに望ましい。
【００５１】
Ａｌ：０．００１〜０．０６０％
Ａｌは脱酸作用を有する。しかし、その含有量が０．００１％未満ではその効果が十分ではなく、鋼中の酸化物が増加するため靭性が劣化する。一方、Ａｌの含有量が０．０６０％を超えると靭性が低下する。したがって、Ａｌの含有量を０．００１〜０．０６０％とした。なお、Ａｌの含有量は０．０１０〜０．０５０％とすることが一層望ましい。
【００５２】
Ｔｉ：０．００５〜０．０３５％
Ｔｉは、Ｎと結合してＴｉＮを形成し溶接熱影響部における組織を細粒化する作用がある。細粒化は破壊単位の微細化にも繋がり、破壊抵抗を高めるのに有効である。含有量が少ないと細粒化の効果が不十分なため、最低含有量を０．００５％とする必要がある。しかしながら、Ｔｉの含有量が過多になると母材靱性を劣化させてしまい、かえって特性を劣化させてしまう。そこで上限値を０．０３５％とした。
【００５３】
Ｎ：０．００１５〜０．００６％
Ｎは、Ｔｉと結合してＴｉＮを形成し溶接熱影響部における組織を細粒化する作用がある。細粒化は破壊単位の微細化にも繋がり、破壊抵抗を高めるのに有効である。含有量が少ないと細粒化の効果が不十分なため、最低含有量を０．００１５％とする必要がある。しかしながら、Ｎの含有量が過多になると鋳片の表面性状を劣化させてしまい、製造効率を阻害させてしまう。また、冷間加工による歪み時効により靭性を劣化させる問題もある。そこで上限値を０．００６％とした。
【００５４】
Ｏ（酸素）：０．００５０％以下
酸素は不純物として含有するが、介在物の生成に極めて重要な働きをなす。本発明では表面下２ｍｍまでの深さの領域における介在物を制御しているが、酸素は鋼板全体の介在物に影響するので、その含有量が少ない方が介在物の制御には有利である。ここでは経済性を考慮して、上限値を０．００５０％と規定している。
【００５５】
ｆHAZ：０．４６％以下
(a)式、すなわち、fHAZ＝Ｃ＋Ｍｎ/8＋6Ｐ＋6Ｓ＋12Ｎ−4Ｔｉで表される式であり、本式自身は鋼構造論文集No.8-Vol.32(2001)P17-31に公知である。ＣＯ２溶接熱影響部においてvE0＝７０Ｊを確保するために０．４６％以下とする。
【００５６】
Ceq：０．３０〜０．４５％
次の(b1)式又は(b2)式、すなわち、
Ceq＝Ｃ＋Ｓｉ/24＋Ｍｎ/6・・・・・・・・・・・・・・(b1)
Ceq＝Ｃ＋Ｓｉ/24＋Ｍｎ/6＋Ｎｉ/40＋Ｃｒ/5＋Ｍｏ/4＋Ｖ/14・・・(b2)
で表される式であり、JIS規格 G3136に規定されている「炭素当量」の式と同じである。Ceqが、０．３０％を下回るとＣＯ２溶接において、溶接熱影響部の強度低下が大きいため下限を０．３０％とした。また、０．４５％を超えると溶接性が悪くなるため、これを上限とした。
【００５７】
なお、後述するとおり、本発明の鋼板は、上記の成分のほか、さらにＣｕ、Ｎｉ、Ｃｒ、Ｍｏ、Ｖ、Ｎｂ、Ｂ、ＲＥＭ、ＣａおよびＭｇの中から選んだ１種または２種以上の成分を含有させても良い。上記(b1)式は鋼中にＮｉ、Ｃｒ、Ｍｏ、Ｖのいずれも含有しない場合のCeqであり、鋼中にＮｉ、Ｃｒ、Ｍｏ及びＶのうちのいずれかを含有する場合には、(b1)式ではなく、(b2)式で表されるCeqでもって規定する。
【００５８】
Pcm：０．１０〜０．２９％
次の(c1)式〜(c4)式のいずれか、すなわち、
Pcm＝Ｃ＋Ｓｉ/30＋Ｍｎ/20・・・・・・・・・・・・・(c1)
Pcm＝Ｃ＋Ｓｉ/30＋(Ｍｎ＋Ｃｕ＋Ｃｒ)/20＋Ｎｉ/60＋Ｍｏ/15＋Ｖ/10・・・・(c2)
Pcm＝Ｃ＋Ｓｉ/30＋Ｍｎ/20＋5Ｂ・・・・・・・・・・・・・(c3)
Pcm＝Ｃ＋Ｓｉ/30＋(Ｍｎ＋Ｃｕ＋Ｃｒ)/20＋Ｎｉ/60＋Ｍｏ/15＋Ｖ/10＋5Ｂ・・・・(c4)
で表される式であり、JIS規格 G3136に規定されている「溶接割れ感受性組成」の式と同じである。Pcmが０．１０％を下回るとＣＯ２溶接において、溶接熱影響部の強度低下が大きいため下限を０．１０％とした。また、０．２９％を超えると溶接性が悪くなるため、これを上限とした。
【００５９】
なお、後述するとおり、本発明の鋼板は、上記の成分のほか、さらにＣｕ、Ｎｉ、Ｃｒ、Ｍｏ、Ｖ、Ｎｂ、Ｂ、ＲＥＭ、ＣａおよびＭｇの中から選んだ１種または２種以上の成分を含有させても良い。上記(c1)式は鋼中にＣｕ、Ｃｒ、Ｎｉ、Ｍｏ、Ｖ及びＢのうちのいずれも含有しない場合のPcmであり、鋼中にＣｕ、Ｃｒ、Ｎｉ、Ｍｏ及びＶのうちのいずれかを含有する場合には、(c1)式ではなく、(c2)式で表されるPcmでもって規定する。また、鋼中にＢを含有する場合には、(c1)式ではなく、(c3)式で表されるPcmでもって規定する。さらに、鋼中にＣｕ、Ｃｒ、Ｎｉ、Ｍｏ及びＶのうちのいずれか並びにＢを含有する場合には、(c1)式ではなく、(c4)式で表されるPcmでもって規定する。
【００６０】
本発明の鋼板は、上記の成分のほか、さらにＣｕ、Ｎｉ、Ｃｒ、Ｍｏ、Ｖ、Ｎｂ、Ｂ、ＲＥＭ、ＣａおよびＭｇの中から選んだ１種または２種以上の成分を含有させても良い。Ｃｕ、Ｎｉ、Ｃｒ、Ｍｏ及びＶは主に強度の向上に、Ｂは焼入れ性の向上に、Ｎｂは靱性の改善に、ＲＥＭ、ＣａおよびＭｇは溶接部の靱性改善に、それぞれ寄与する。以下、これらの成分の作用効果と含有量の限定理由を述べる。
【００６１】
Ｃｕ：０．６％以下
Ｃｕは強度の確保および耐食性の改善に有効な元素である。しかし、Ｃｕ含有量が０．６％を超えると靱性の劣化を引き起こすので、含有させるときの含有量の上限を０．６％とした。なお、Ｃｕの含有量の望ましい範囲は０．０５〜０．６％、より望ましい範囲は０．１〜０．４％である。
【００６２】
Ｎｉ：１．０％以下
Ｎｉは強度の確保および靭性改善に有効な元素である。しかし、Ｎｉ含有量が１．０％を超えてもその効果が飽和するばかりか、コストの上昇を招く。したがって、含有させるときの含有量の上限１．０％とした。なお、Ｎｉの望ましい含有量は０．０５〜１．０％、より望ましい含有量は０．１〜０．５％である。
【００６３】
Ｃｒ：０．５％以下
Ｃｒも、Ｃｕと同様に強度の確保と耐食性の改善に有効な元素である。しかし、Ｃｒ含有量が０．５％を超えると靱性の劣化を引き起こすので、含有させるときの含有量の上限を０．５％とした。なお、Ｃｒの望ましい含有量は０．０５〜０．５％、より望ましい含有量は０．１〜０．３％である。
【００６４】
Ｍｏ：０．５％以下、
Ｍｏは、焼入れ性を高め強度を改善するのに有効な元素である。しかし、Ｍｏ含有量が０．５％を超えると靱性の劣化を引き起こすばかりでなく、コストの上昇を招くため含有させるときの含有量の上限を０．５％とした。なお、Ｍｏの望ましい含有量は０．０２〜０．５％、より望ましい含有量は０．０５〜０．３％である。
【００６５】
Ｖ：０．０６％以下
Ｖは、強度を高める作用があるので、構造物に大きな強度を確保する目的で含有させるが、その含有量が０．０６％を超えると靭性の劣化を引き起こすため、含有させるときの含有量の上限を０．０６％とした。なお、Ｖの望ましい含有量は０．００５〜０．０６％、より望ましい含有量は０．０１〜０．０４％である。
【００６６】
Ｂ：０．００３０％以下
Ｂは、鋼の焼入れ性を高め、フェライト量を抑制する元素である。しかし、その含有量が０．００３０％を超えると溶接部を硬化させてしまう。したがって、鋼管の塑性変形能力を確保するために、含有させるときの含有量の上限を０．００３０％とした。なお、Ｂの望ましい含有量は０．０００５〜０．００３０％である。
【００６７】
Ｎｂ：０．０６％以下
Ｎｂは、靭性を確保するのに有効な元素である。しかし、その含有量が０．０６％を超えるとかえって靭性が低下してしまう。したがって、含有させるときのＮｂの含有量の上限を０．０６％とした。なお、Ｎｂの望ましい含有量は０．００５〜０．０６％、より望ましい含有量は０．０１０〜０．０４％である。
【００６８】
ＲＥＭ：０．００５０％以下
ＲＥＭは溶接部靱性を改善する効果があるので含有させてもよい。しかし、多量に含有させると母材靱性を損なうおそれがある。したがって、含有させるときの含有量の上限を０．００５０％とした。ＲＥＭの望ましい含有量は０．０００７〜０．００５０％である。なお、ＲＥＭとは、前記のとおり、ランタノイドの15元素とＹおよびScを合わせた17元素を意味する。
【００６９】
Ｃａ：０．００５０％以下
Ｃａは溶接部靱性を改善する効果があるので含有させてもよい。しかし、多量に含有させると母材靱性を損なうおそれがある。したがって、含有させるときの含有量の上限を０．００５０％とした。Ｃａの望ましい含有量は０．０００７〜０．００５０％である。
【００７０】
Ｍｇ：０．００５０％以下
Ｍｇは溶接部靱性を改善する効果があるので含有させてもよい。しかし、多量に含有させると母材靱性を損なうおそれがある。したがって、含有させるときの含有量の上限を０．００５０％とした。Ｍｇの望ましい含有量は０．０００７〜０．００５０％である。
【００７１】
次に本発明の鋼板の機械的性質について述べる。
【００７２】
降伏強度：３２５〜５４０ＭＰａ
降伏強度とは、鋼板に対しJIS G 3136（2005）に準じて引張り試験をおこなったときの降伏点又は耐力をいう。本発明の対象とするところは、３２５〜５４０ＭＰａの降伏強度を有する鋼板である。３２５ＭＰａ未満では鋼管としての用途上強度不足であり、５４０ＭＰａを超えると鋼管への加工が困難になる。
【００７３】
引張強度：４９０〜６８０ＭＰａ
引張強度とは、鋼板に対しJIS G 3136（2005）に準じて引張り試験をおこなったときの引張強さをいう。本発明の対象とするところは、４９０〜６８０ＭＰａの引張強度を有する鋼板である。４９０ＭＰａ未満では鋼管としての用途上強度不足であり、６８０ＭＰａ以上になると鋼管への加工が困難になる。
【００７４】
降伏強度／引張強度の比：０．８０以下
降伏強度／引張強度の比が低いほど柱や梁などの構造部材の塑性変形能力は大きい。本発明では０．８０以下を確保する必要がある。なお、強度試験方法は、JIS G3136-2005に準じて行う。
【００７５】
鋼成分を前述のように、ＣＯ２溶接熱影響部の靭性が確保できるように溶接性を確保しつつ、このように降伏強度、引張強度及び降伏強度／引張強度比を確保するためには、鋼成分に対し鋼板の圧延条件や圧延後の水冷条件などを適正化する必要がある。
【００７６】
次に本発明の鋼板の製造方法について述べる。
【００７７】
本発明に係る塑性変形能力に優れた冷間加工成形鋼管用に適した厚鋼板を実現するには、例えば、特殊な条件を課した連続鋳造を経て、加速冷却装置を備えた熱間圧延設備を使用して製造することができる。その製造条件は以下に述べる条件で実施するのが好適である。
【００７８】
一般に鋼中の介在物は、精錬プロセスで溶鋼中に生成する場合と、連続鋳造時に鋳型内でモールドフラックスの溶融層が溶鋼中に巻き込まれる場合に発生することが知られている。
【００７９】
本発明で着目している表層の介在物は、前記の２つの原因のうち、モールドフラックスの巻き込まれによるものである。この巻き込まれを防止する対策としては、連続鋳造の際の鋳型内の溶鋼流動を適正な状態に維持すること、あるいはモールドフラックスの化学組成を適正な値に設計することが考えられる。
【００８０】
本発明者らは、本発明で注目しているスラブの極表層、つまり圧延後の鋼板表面から２ｍｍの深さまでの領域という表層での介在物を抑制するには、モールドフラックスの化学組成を適正なものにすることが極めて効果的であることを見出した。具体的には、下記の表１に示すフラックスＡが望ましい。即ち、通常のモールドフラックス（表１のフラックスＢ）の化学組成に対し、ＳｉＯ２、Ａｌ２Ｏ３、ＭｇＯ、Ｎａ２Ｏを抑制する一方で、ＣａＯならびにＦを増すことが必要である。
【００８１】
【表１】
2008007843.tif 000003
上記のフラックスを用いて、連続鋳造法にてスラブを製造する。スラブサイズは、例えば、鋳込み厚２５０ｍｍ、鋳込み幅２３００ｍｍとし、鋳込み速度は１．１ｍ／minとする。タンデッシュでのシールドガスとしては１００％Ａｒガスを使用し、ガス流量は１００Ｌ/minに設定するのがよい。スラブ品質向上のため電磁ブレーキを用い、浸漬ノズルの吐出孔近傍にスラブ全幅に対し４機を連続配置するのが望ましい。
【００８２】
このようにして得られた連続鋳造スラブを１０００〜１２５０℃に加熱した後に熱間圧延を施す。次いで、これを冷却するに際し、その冷却工程において６５０〜４００℃の間の平均冷却速度を５℃／sec以上（より好ましいのは８〜２５℃／sec）とする加速冷却を施し、この加速冷却を４００℃以下の温度で停止する。その後、復熱温度幅が７０℃以下となるようにして冷却を終了する。ここで、復熱温度幅とは、冷却を停止した時の到達温度と、冷却停止後に鋼板内部の熱で表面の温度が上昇し、安定した時の温度との差を意味する。
【００８３】
鋳造スラブの加熱温度が１０００℃に満たない場合には圧延効率が悪くなり、一方、１２５０℃を超えると組織が粗大になり、靱性が劣化する。冷却過程の６５０〜４００℃の間での平均冷却速度が５℃／secに満たない場合には、フェライト率が高くなり強度靱性バランスが芳しくない。好ましいのは２５℃／sec以下である。加速冷却停止後、冷却終了までの間の復熱温度幅が７０℃を超える場合には、鋼板の板厚方向の均質性に欠ける。加速冷却停止温度が４００℃を超える温度の場合には、フェライト率が高くなり、やはり強度靱性バランスが劣る。好ましい停止温度は３５０℃以上である。
【００８４】
復熱温度幅を小さくするには、冷却中の鋼板表層と中心部の温度差を小さくするとともに、冷却終了時において、少なくとも表層部の相変態を終了させておく必要がある。鋼板表層と中心部の温度差を小さくするには、冷却帯の前段より後段の冷却速度を大きくするのがよい。また、加速冷却停止時に表層部の相変態を完了させるには、加速冷却の停止温度を４００℃以下にする必要がある。
【実施例】
【００８５】
表２及び表３に示す化学組成の鋼を転炉で溶製し、表１に示したフラックスＡとＢを用い、前述の条件で連続鋳造を行ってスラブを作り、さらに各スラブを適当な板厚まで熱間圧延した。表４に鋼板の詳細な製造条件を示す。なお、表４における製造条件No.は、表２及び表３の鋼板の製造条件No.と同じである。
【００８６】
【表２】
2008007843.tif 000004
【００８７】
【表３】
2008007843.tif 000005
【００８８】
【表４】
2008007843.tif 000006
【００８９】
上記のようにして準備した鋼板を用いて、厚み４０ｍｍのダイアフラム挟み鋼管を模した試験体を形成し絞り値Raを測定した。ここで、Raは、下記(e)式に基づいて、引張試験前の板厚Ｔ０（ｍｍ）と、引張試験後の最小くびれ部分の板厚Ｔ１（ｍｍ）から、計算される。図６に、引張試験の測定部位のＴ０とＴ１を示す。
Ra＝（Ｔ０−Ｔ１）／Ｔ０  ×  １００（％）・・・・・・・(e)
引張試験体の形状と寸法を図７に示す。継手は隅肉溶接で製作した。溶接条件は表５に示すとおりである。
【００９０】
【表５】
2008007843.tif 000007
【００９１】
表６及び表７に、表面から２ｍｍの深さまでの領域の清浄度、前記(d)式で算出される重み付清浄度の値、Ra、HAZ靭性の測定結果を記す。なお、表６及び表７中の「ＨＡＺ１ｍｍ」とは、溶接熱影響部（ＨＡＺ）の特性を評価するに当たり、溶接による溶融線（Fusion Line）から１ｍｍの位置を評価対象位置としたことを意味する。
【００９２】
【表６】
2008007843.tif 000008
【００９３】
【表７】
2008007843.tif 000009
表６から分かるように、本発明の範囲内にあるものは、継手引張絞り値Raが高く、これにより、累積組成変形倍率が高い、すなわち塑性変形能力も高いと考えることができ、また７０Ｊ以上のＨＡＺ靭性が得られる。
【００９４】
一方、表７から分かるように、本発明の組成範囲内のものでも、鋼板表面から板厚方向に２ｍｍの深さまでの領域における清浄度の悪いもの（(d)式の数値が０．１を超えるもの）は、引張絞り値Raは低く、これにより、累積組成変形倍率ηが低い、すなわち塑性変形能力も低いと推察される。また、本発明の組成範囲外のものは、たとえ、鋼板表面から板厚方向に２ｍｍの深さまでの領域における清浄度がよくても、ＨＡＺ靭性が低下するなどの影響があった。
【産業上の利用可能性】
【００９５】
本発明の鋼板は、冷間加工成形鋼管用に適した厚鋼板である。即ち、この鋼板から製作された冷間加工成形による鋼管は、その塑性変形性能がきわめて優れている。したがって、本発明の鋼板は、建設構造物、橋梁などの産業分野で使用することにより、これら耐震性能を著しく向上させることができ、建物など構造物の安全性に大きく寄与する。
【図面の簡単な説明】
【００９６】
【図１】鋼管の塑性変形能力測定のための繰り返し載荷の模式図であり、(a)は正面図、(b)は側面図を示す。
【図２】繰り返し載荷の結果、亀裂が発生し、破断した断面の写真である。
【図３】亀裂が発生するまでに描かれる履歴ループを示す。
【図４】成分の異なる鋼板について累積塑性変形倍率ηと絞り値Raの関係を示した図である。
【図５】鋼板表面から板厚方向に２ｍｍの深さまでの領域の鋼の清浄度と絞り値Raとの関係を示した図である。
【図６】引張試験の測定部位のＴ０とＴ１を示す。
【図７】引張試験体の形状と寸法を示す。
【図１】
2008007843.tif 000010
【図２】
2008007843.tif 000011
【図３】
2008007843.tif 000012
【図４】
2008007843.tif 000013
【図５】
2008007843.tif 000014
【図６】
2008007843.tif 000015
【図７】
2008007843.tif 000016